(57)【要約】【課題】溶体化および焼き入れ処理後の平均結晶粒径を更に２０μｍ　以下と微細化させて、パネル成形時の肌荒れを防止した過剰Ｓｉ型６０００系Ａｌ合金板およびその製造方法を提供することを目的とする。【解決手段】Ｓｉ：０．４〜１．３％、Ｍｇ：０．２〜１．２％、Ｍｎ：０．０１　〜０．６５％　、Ｃｕ：０．００１〜１．０％を含み、かつＳｉ／Ｍｇ　が質量比で１　以上であるＡｌ−Ｍｇ−Ｓｉ系アルミニウム合金鋳塊を、５００　℃以上の温度で均質化熱処理後に一旦室温まで冷却し、その後３５０　〜４７０　℃の温度に再加熱して熱間圧延を開始して、熱延板の段階で組織中に平均粒径が１．０　μｍ　以上の粗大なＭｇ２Ｓｉ　金属間化合物が面積率で１ｍｍ２当たり０．６％以上析出させ、その後の溶体化焼き入れ処理後の平均結晶粒径を２０μｍ　以下に微細化させることである。【選択図】　　　なし【特許請求の範囲】
【請求項１】
Ｓｉ：０．４〜１．３％、Ｍｇ：０．２〜１．２％、Ｍｎ：０．０１　〜０．６５％　、Ｃｕ：０．００１〜１．０％を含み、かつＳｉ／Ｍｇ　が質量比で１　以上であるＡｌ−Ｍｇ−Ｓｉ系アルミニウム合金板であって、熱延板の段階で組織中に平均粒径が１．０　μｍ　以上の粗大なＭｇ２Ｓｉ　金属間化合物が面積率で１ｍｍ２当たり０．６％以上析出しており、その後の溶体化焼き入れ処理後の平均結晶粒径が２０μｍ　以下であることを特徴とするパネル成形用アルミニウム合金板。
【請求項２】
Ｓｉ：０．４〜１．３％、Ｍｇ：０．２〜１．２％、Ｍｎ：０．０１　〜０．６５％　、Ｃｕ：０．００１〜１．０％を含み、かつＳｉ／Ｍｇ　が質量比で１　以上であるＡｌ−Ｍｇ−Ｓｉ系アルミニウム合金鋳塊を、５００　℃以上の温度で均質化熱処理後に一旦室温まで冷却し、その後３５０　〜４７０　℃の温度に再加熱して熱間圧延を開始し、熱間圧延終了後のアルミニウム合金板組織中に平均粒径が１．０　μｍ　以上の粗大なＭｇ２Ｓｉ　金属間化合物を面積率で１ｍｍ２当たり０．６％以上析出させるとともに、溶体化および焼き入れ処理後のアルミニウム合金板の平均結晶粒径を２０μｍ　以下としたことを特徴とするパネル成形用アルミニウム合金板の製造方法。
【発明の詳細な説明】
【０００１】
【発明の属する技術分野】
本発明は、パネル成形に好適なＡｌ−Ｍｇ−Ｓｉ系アルミニウム合金板（以下、アルミニウムをＡｌとも言う）およびその製造方法に関するものである。
【０００２】
【従来の技術】
従来から、自動車、船舶あるいは車両などの輸送機、家電製品、建築、構造物のパネル構造体　（パネル材）　として、パネル成形性に優れたＡｌ−Ｍｇ　系のＡＡ乃至ＪＩＳ　規格でいう５０００系や、成形性や焼付硬化性に優れたＡｌ−Ｍｇ−Ｓｉ系のＡＡ乃至ＪＩＳ　規格でいう　６０００　系　（以下、単に５０００系乃至６０００系と言う）　のＡｌ合金板が使用されている。
【０００３】
これらのＡｌ合金の中でも過剰Ｓｉ型６０００系Ａｌ合金板は、前記パネル材として適している。即ち、パネルへのプレス成形や曲げ加工時には、低耐力化により成形性を確保するとともに、成形後のパネルの塗装焼付処理などの、比較的低温の人工時効処理時の加熱により時効硬化して耐力が向上し、必要な強度を確保できる時効硬化能がある。これら過剰Ｓｉ型６０００系Ａｌ合金板は基本的には、Ｓｉ、Ｍｇを必須として含み、かつＳｉ／Ｍｇ　が質量比で１　以上であるＡｌ−Ｍｇ−Ｓｉ系アルミニウム合金である。
【０００４】
また、これら過剰Ｓｉ型６０００系Ａｌ合金板は、合金元素量が多い他のＡｌ合金に比して、合金元素量が比較的少ない。このため、これら６０００系Ａｌ合金材のスクラップを、Ａｌ合金溶解材　（溶解原料）　として再利用する際に、元の６０００系Ａｌ合金鋳塊が得やすく、リサイクル性にも優れている。
【０００５】
しかし、Ａｌ合金板のパネル用途の拡大に応じて、前記Ａｌ合金パネルの中には、パネル形状が複雑で、プレス成形などのパネル成形条件が厳しいものも出始めている。このように、パネル成形条件が厳しい場合に、過剰Ｓｉ型６０００系Ａｌ合金板をパネルに成形できたとしても、成形後のＡｌ合金パネル表面に肌荒れが生じやすい。また、パネル成形を高温で行なう場合にも肌荒れが生じやすい。この肌荒れが生じたＡｌ合金パネルは、特に、外観が問題となるアウタパネルのような用途では、平滑かつ美麗なＡｌ合金光沢がパネル表面から失われるため、その商品価値が大きく損なわれる。
【０００６】
従来から、３００３などの３０００系Ａｌ合金板など、Ａｌ合金板のパネル成形時の肌荒れを防止するために、平均結晶粒径を３０μｍ　以下とし、組織中のＭｇ２Ｓｉ　などの金属間化合物を面積率で１．０　〜５．０％析出させることは公知である　（例えば、特許文献１参照）。
【０００７】
【特許文献１】
特開２００１−１８１７６６　号公報
【０００８】
また、過剰Ｓｉ型６０００系などのＡｌ合金板では、Ｍｇ２Ｓｉ　金属間化合物などの析出物を微細に析出させて、プレス成形性や曲げ加工性などの基本特性を向上させることが常識であった。例えば、Ａｌ合金鋳塊を５００　℃以上の温度で均質化熱処理後に冷却して、３５０　〜４５０　℃の比較的低温で熱延を開始することにより、熱間圧延中の組織の成長を抑制し、かつ粗大なＭｇ２Ｓｉ　金属間化合物の析出を抑制して、過剰Ｓｉ型６０００系Ａｌ合金板のパネルへのプレス成形時に生じる、リジングマークを防止することが公知である　（例えば、特許文献２、３参照）　。
【０００９】
【特許文献２】
特許第２８２３７９７　号公報
【特許文献３】
特開平８　ー２３２０５２号公報
【００１０】
【発明が解決しようとする課題】
特許文献１のように、平均結晶粒径を３０μｍ　以下に微細化することや、組織中のＭｇ２Ｓｉ　などの金属間化合物析出量を例えば面積率で１．０　〜５．０％析出させることは、３０００系Ａｌ合金板だけではなく、６０００系Ａｌ合金板などでも、パネル成形時の肌荒れを防止するために、確かに有効である。
【００１１】
しかし、実際問題として、過剰Ｓｉ型６０００系Ａｌ合金板においては、平均結晶粒径を３０μｍ　以下とすることは、非常に難しい。通常の過剰Ｓｉ型６０００系Ａｌ合金板の製造方法では、上記のように、組織中のＭｇ２Ｓｉ　などの金属間化合物の析出量を制御しても、溶体化および焼き入れ処理後の平均結晶粒径を３０μｍ　以下と微細化させることが困難である。
【００１２】
本発明者らの知見によれば、前記特許文献１のような通常のＡｌ合金板の製造方法や、前記特許文献２、３のような５００　℃以上の均質化熱処理後に冷却して３５０　〜４５０　℃の比較的低温で熱延を開始する製造方法の場合、熱延板の状態では、粗大なＭｇ２Ｓｉ　金属間化合物の析出が抑制される。したがって、熱延板の状態では、組織中に析出したＭｇ２Ｓｉ　金属間化合物は、総じて平均粒径が１．０　μｍ　未満の細かいものとなる。そして、このような細かいＭｇ２Ｓｉ　金属間化合物が熱延板の状態で析出した場合、続く冷間圧延、溶体化および焼き入れ処理後のＡｌ合金板の平均結晶粒径を３０μｍ　以下、まして２０μｍ　以下と微細化させることは困難である。
【００１３】
本発明はこの様な事情に着目してなされたものであって、その目的は、溶体化および焼き入れ処理後の平均結晶粒径を更に２０μｍ　以下と微細化させて、パネル成形時の肌荒れを防止した過剰Ｓｉ型６０００系Ａｌ合金板およびその製造方法を提供しようとするものである。
【００１４】
【課題を解決するための手段】
この目的を達成するために、本発明パネル成形用アルミニウム合金板の要旨は、Ｓｉ：０．４〜１．３％、Ｍｇ：０．２〜１．２％、Ｍｎ：０．０１　〜０．６５％　、Ｃｕ：０．００１〜１．０％を含み、かつＳｉ／Ｍｇ　が質量比で１　以上であるＡｌ−Ｍｇ−Ｓｉ系アルミニウム合金板であって、熱延板の段階で組織中に平均粒径が１．０　μｍ　以上の粗大なＭｇ２Ｓｉ　金属間化合物が面積率で１ｍｍ２当たり０．６％以上析出しており、その後の溶体化焼き入れ処理後の平均結晶粒径が２０μｍ　以下であることとする。
【００１５】
また、この目的を達成するための、本発明パネル成形用アルミニウム合金板の製造方法の要旨は、Ｓｉ：０．４〜１．３％、Ｍｇ：０．２〜１．２％、Ｍｎ：０．０１　〜０．６５％　、Ｃｕ：０．００１〜１．０％を含み、かつＳｉ／Ｍｇ　が質量比で１　以上であるＡｌ−Ｍｇ−Ｓｉ系アルミニウム合金鋳塊を、５００　℃以上の温度で均質化熱処理後に一旦室温まで冷却し、その後３５０　〜４７０　℃の温度に再加熱して熱間圧延を開始し、熱間圧延終了後のアルミニウム合金板組織中に平均粒径が１．０　μｍ　以上の粗大なＭｇ２Ｓｉ　金属間化合物を面積率で１ｍｍ２当たり０．６％以上析出させるとともに、溶体化および焼き入れ処理後のアルミニウム合金板の平均結晶粒径を２０μｍ　以下としたことである。
【００１６】
前記した通り、本発明者らの知見によれば、過剰Ｓｉ型６０００系Ａｌ合金において、従来のように、熱延板の状態で、粗大なＭｇ２Ｓｉ　金属間化合物の析出を抑制し、組織中に平均粒径が１．０　μｍ　未満の細かいＭｇ２Ｓｉ　金属間化合物を析出させると、続く冷間圧延、溶体化および焼き入れ処理後のＡｌ合金板の平均結晶粒径を、３０μｍ　以下にも、まして２０μｍ　以下にも、微細化させることは非常に困難である。
【００１７】
このため、本発明では、逆に、熱延板の状態　（段階）　で、一定以上に粗大なＭｇ２Ｓｉ　金属間化合物を一定量積極的乃至意図的に析出させる。この粗大なＭｇ２Ｓｉ　金属間化合物は、前記特許文献２、３にも記載されている通り、過剰Ｓｉ型６０００系Ａｌ合金においては、溶体化処理で固溶しにくく、成形性低下の原因として、通常は排除されているものである。しかし、熱延板の状態で、言い換えると、溶体化処理前の板の状態で、この粗大なＭｇ２Ｓｉ　金属間化合物を一定量積極的に析出させた場合、溶体化および焼き入れ処理時の再結晶挙動が異なり、却って、再結晶集合組織がより微細化される。即ち、この粗大なＭｇ２Ｓｉ　金属間化合物は、再結晶の核となり、更に、結晶粒成長に対する言わばピン止め効果を発揮して、再結晶した結晶粒の粗大化を抑制し、結晶粒を微細化させる。この効果は、溶体化処理前の板の状態で、Ｍｇ２Ｓｉ　金属間化合物が粗大であるほど大きく、逆に、微細であるほど、この効果は小さい。
【００１８】
なお、本発明で言うＡｌ合金板とは、熱延　（熱間圧延上がり）　板、冷延　（冷間圧延上がり）　板などの、溶体化および焼き入れ処理前の状態の板や、これらを溶体化および焼き入れ処理された板のことを言う。また、この溶体化および焼き入れ処理後任意の熱処理、例えば、後述する予備時効処理や、更に必要により施す時効処理などの種々の調質処理を施された板を含む。更に、この溶体化および焼き入れ処理は、パネル成形前に行うものであっても、パネル成形後に行うものであっても、高温成形のように、パネル成形と同時に行うものであっても良い。そして、本発明で言うＡｌ合金板とは、板、コイル、切り板、などの適宜の形状状態を含む。
【００１９】
また、本発明で言うパネル成形は、板をパネルに成形するための任意の成形方法を含み、張出、絞りなどのプレス成形や、ハット型曲げ加工や９０度曲げ加工あるいはヘミング加工などを含む種々の曲げ成形、更に、常温での成形や、３００　℃以上の高温での成形を含みうる。
【００２０】
【発明の実施の形態】
本発明では、パネル成形用アルミニウム合金板を、熱延板の状態で、組織中に平均粒径が１．０　μｍ　以上の粗大なＭｇ２Ｓｉ　金属間化合物を面積率で１ｍｍ２当たり０．６％以上析出させる。熱延板の状態で析出させるＭｇ２Ｓｉ　金属間化合物の大きさと数とは、前記結晶粒微細化効果発揮のために重要な因子である。この点、Ｍｇ２Ｓｉ　金属間化合物の大きさが、平均粒径で１．０　μｍ　未満では、前記従来の技術と同様となり、溶体化および焼き入れ処理後のＡｌ合金板の平均結晶粒径を２０μｍ　以下に微細化できない。また、粗大なＭｇ２Ｓｉ　金属間化合物であっても、その数が面積率で１ｍｍ２当たり０．６％未満では、同じく、溶体化および焼き入れ処理後のＡｌ合金板の平均結晶粒径を２０μｍ　以下に微細化できない。
【００２１】
熱延板の状態で、このような本発明Ｍｇ２Ｓｉ　金属間化合物の析出状態とするためには、過剰Ｓｉ型６０００系Ａｌ合金鋳塊を、５００　℃以上の温度で均質化熱処理後に、一旦室温まで冷却し、その後３５０　〜４７０　℃、好ましくは３５０　〜４５０　℃の温度に再加熱して、この比較的低い温度範囲で熱間圧延を開始する必要がある。言い換えると、実際の板の量産的な製造方法では、このような製造方法と条件を採用して、積極的乃至意図的に析出させない限り、上記一定以上に粗大なＭｇ２Ｓｉ　金属間化合物を一定量、言い換えると、結晶粒の微細化に効果のあるＭｇ２Ｓｉ　金属間化合物を、熱延板組織中に析出できない。
【００２２】
均質化熱処理温度が５００　℃未満では、過剰Ｓｉ型６０００系アルミニウム合金鋳塊の偏析を除去して合金組織を均質化する効果や、Ｍｇ２Ｓｉ　成分の固溶などが十分でなくなる。なお、均質化熱処理温度を、Ａｌ合金が溶損するような溶融点以上の高温にする必要は無い。また、均質化熱処理時間は、鋳塊の厚みや均熱炉の熱容量にもよるが、均質化熱処理温度で３　時間以上行うことが好ましい。なお、均質化熱処理温度はバーニング等が生じるような温度に高める必要は無い。
【００２３】
この均質化熱処理後に一旦室温まで冷却せずに、３５０　〜４７０　℃の温度に冷却して、この比較的低温の温度で熱延を開始しても、前記特許文献２、３の熱延方法と同じとなり、本発明Ｍｇ２Ｓｉ　金属間化合物の析出状態が得られない。また、熱間圧延開始温度が４７０　℃、より厳密には４５０　℃を超える比較的高い温度となっても、通常の熱延方法と同じとなり、本発明Ｍｇ２Ｓｉ　金属間化合物の析出状態が得られない。本発明Ｍｇ２Ｓｉ　金属間化合物の析出状態とするためには、均質化熱処理後に一旦室温まで冷却し、その後再加熱して、前記比較的低い温度で熱間圧延を開始する必要がある。一方、熱間圧延の開始温度が３５０　℃未満では、熱間圧延自体が困難となる。
【００２４】
本発明では、過剰Ｓｉ型６０００系Ａｌ合金板を量産的な熱延ラインで圧延することを主として意図する。実験室的な規模で、目的とするＡｌ合金板が得られても、実際の量産的な圧延などの板製造ラインにおいて、目的とするＡｌ合金板が得られる保証が無いからである。この点、実際の熱延ラインは、多くは、リバース式の粗圧延機と、複数の圧延機が直列に配列されるタンデム式の仕上げ圧延機とから構成されて、各々複数のパスからなる圧延が施される。このため、本発明で言う前記熱延開始温度は、前記粗圧延機における熱延開始温度である。
【００２５】
この熱間粗圧延に続く熱間仕上げ圧延では、タンデム式の仕上げ圧延機などによって、アルミニウム合金板は、直列に配列される複数の圧延機を通過する間に、複数回のパス　（圧延）　によって仕上げ圧延される。この熱間仕上げ圧延においては、圧延の終了温度を２００　〜３００　℃とすることが好ましい。仕上げ圧延の終了温度が３００　℃を越えた場合、熱間圧延終了時に再結晶が完了乃至進んだ組織となり、熱間圧延板を実質的に加工組織とすることができず、パネル成形時の肌荒れを抑制できない可能性が生じる。一方、仕上げ圧延の終了温度が２００　℃未満では、熱間圧延自体が困難となる。
【００２６】
なお、通常の過剰Ｓｉ型６０００系などのＡｌ合金板では、熱延板での粗大なＭｇ２Ｓｉ　金属間化合物などの析出物を抑制し、溶体化処理後のプレス成形性や曲げ加工性などの基本特性を向上させることが常識である。このため、通常の熱間圧延では、前記した通り、５００　℃以上の均質化熱処理後に速やかに熱間圧延開始して、本発明とは相違して、熱間圧延の開始温度を５００　℃以上の比較的高い温度とする。
【００２７】
また、前記特許文献２、３では、本発明のような粗大なＭｇ２Ｓｉ　金属間化合物の析出を抑制して、過剰Ｓｉ型６０００系Ａｌ合金板のパネルへのプレス成形時に生じる、リジングマークを防止する。このため、前記した通り、Ａｌ合金鋳塊を５００　℃以上の温度で均質化熱処理後に、本発明とは相違して、３５０　〜４５０　℃の温度まで冷却して、この比較的低温の温度で熱延を開始し、本発明のような粗大なＭｇ２Ｓｉ　金属間化合物の析出を積極的に抑制する。
【００２８】
本発明のように、パネル成形用アルミニウム合金板を、熱延板の状態で、組織中に平均粒径が１．０　μｍ　以上の粗大なＭｇ２Ｓｉ　金属間化合物を面積率で１ｍｍ２当たり０．６％以上析出させた場合、その後の冷間圧延、溶体化処理後に、前記結晶粒微細化効果により、パネル成形性、特に、自動車のアウタパネルに要求される張出や、自動車のインナパネルに要求される絞りなどのプレス成形性や、曲げ加工性、特に自動車のアウタパネルに要求されるフラットヘムなどのヘミング加工性を高めることができる。
【００２９】
本発明における、Ｍｇ２Ｓｉ　金属間化合物の面積率の測定、算出方法を、以下に説明する。先ず、熱延板から採取した試験片表面　（熱延板表面）　を、１０００倍の倍率で走査型電子顕微鏡（ＳＥＭ）　にて撮影する。そして、この撮影した画面　（観察画面）　の面積に対するＭｇ２Ｓｉ　金属間化合物（Ａｌ−Ｆｅ−Ｍｎ　系など他の金属間化合物を除く）　の面積の割合について、観察画面を画像解析することにより、Ｍｇ２Ｓｉ　金属間化合物の面積率を算出する。そして、この観察画面を１　視野として（　観察画面乃至１　視野当たり０．０１０８ｍｍ２　）　、試験片表面を合計２０視野測定し、１ｍｍ２当たりのＭｇ２Ｓｉ　金属間化合物の面積率に換算する。
【００３０】
また、本発明における、平均結晶粒径とは、Ａｌ合金板の圧延方向（Ｌ方向）　の結晶粒の平均粒径である。測定方法は、Ａｌ合金板の圧延方向（Ｌ方向）　と板厚方向　（ＳＴ方向）　とを含む面を機械研磨した後に電解エッチングした面を、光学顕微鏡を用いて観察し、表面、板厚の１／８　の部分、板厚の２／８　の部分、板厚の３／８　の部分、板厚の４／８　の部分の各部で、前記Ｌ　方向に、ラインインターセプト法で測定する。１　測定ライン長さは０．８５ｍｍとし、１　視野当たり各５　本で合計５　視野を観察して、結晶粒径を測定して平均化し、平均結晶粒径とする。
【００３１】
以下に、前記均質化熱処理や熱間圧延工程以外の本発明における板の製造方法（工程）　につき説明する。先ず、溶解、鋳造工程は、本発明成分規格範囲内に溶解調整されたＡｌ合金溶湯を、連続鋳造圧延法、半連続鋳造法（ＤＣ鋳造法）等の通常の溶解鋳造法を適宜選択して鋳造する。次いで、このＡｌ合金鋳塊に均質化熱処理を施す。
【００３２】
均質化熱処理後の前記した熱間圧延を経て、Ａｌ合金板は冷間圧延され、所望の板厚とされる。パネルによって、３．０ｍｍ　以上の厚板が必要な場合には、冷間圧延を省略して、Ａｌ合金板を熱間圧延上がりとしても良い。
【００３３】
過剰Ｓｉ型６０００系などのＡｌ合金板は、この冷延板乃至熱延板を、調質処理として、必須に溶体化および焼入れ処理されて前記した諸特性が発揮される。即ち、溶体化および焼入れ処理は、後の塗装焼き付け硬化処理などの人工時効硬化処理によりＧＰゾーンなどの化合物相を十分粒内に析出させるために重要な工程である。
【００３４】
そして何より、溶体化および焼入れ処理は、本発明では、熱延板など溶体化処理前の板の状態で析出させた、粗大なＭｇ２Ｓｉ　金属間化合物を再結晶核として再結晶が進行し、かつ再結晶する際の結晶粒成長に対する言わばピン止め効果を発揮して、再結晶した結晶粒の粗大化を抑制させ、溶体化処理後には粗大なＭｇ２Ｓｉ　金属間化合物を十分固溶させるために重要な工程である。溶体化処理後に粗大なＭｇ２Ｓｉ　金属間化合物が固溶していない場合、強度や成形性低下の原因ともなる。
【００３５】
これらの効果を出すための溶体化処理条件は、５００　〜５６０　℃の温度範囲で行うのが好ましい。これによって、溶体化処理後のＡｌ合金板の結晶粒を２０μｍ　以下に微細化できる。また、０．２％耐力を１４０ＭＰａを越える高強度にして、例えば、プレス成形やヘムなどの曲げ加工後の塗装工程などにおける低温短時間の人工時効硬化処理でも０．２％耐力が１７０ＭＰａを越えるような高強度のパネルとする。溶体化処理温度が５００　℃未満では、上記粗大なＭｇ２Ｓｉ　金属間化合物の再結晶核やピン止めなどの効果、Ｍｇ２Ｓｉ　金属間化合物の十分な固溶、あるいは、上記結晶粒微細化や高強度化などの効果が発揮されない可能性がある。また、溶体化処理温度は５６０　℃を超えた、局部溶融が生じるような高温に高める必要は無い。
【００３６】
溶体化処理の昇温　（加熱）　速度は、２００　℃／　分以上など、できるだけ早い方が結晶粒の微細化のために好ましい。この昇温速度が遅いと結晶粒が粗大に成長して、溶体化処理後のＡｌ合金板の結晶粒を２０μｍ　以下に微細化できなくなる可能性がある。
【００３７】
但し、この溶体化および焼き入れ処理は、パネル成形前の冷延板乃至熱延板に行うものであっても、パネル成形後のパネルに行うものであっても、また、高温成形のように、高温でのパネル成形と同時乃至連続的に、この高温を利用して溶体化を行うものであっても良い。
【００３８】
溶体化処理後の焼入れ処理の際には、冷却速度は５０℃／　分以上の急冷とすることが好ましい。冷却速度が５０℃／　分未満の遅い場合には、焼入れ後の強度が低くなり、時効硬化能が不足し、前記低温短時間の低温での人工時効処理により１７０ＭＰａ以上の高耐力を確保できない。
【００３９】
また、粒界上にＳｉ、ＭｇＳｉなどが析出しやすくなり、プレス成形やフラットヘム加工時の割れの起点となり易く、これら成形性が低下する。この冷却速度を確保するために、焼入れ処理は、ファンなどの空冷でもよいが冷却速度が遅くなる可能性が大きく、ミスト、スプレー、浸漬等の水冷手段から選択して行うことが好ましい。
【００４０】
本発明では、成形パネルの塗装焼き付け工程などの人工時効硬化処理での時効硬化性を高めるため、溶体化焼入れ処理後のクラスターの生成を抑制し、ＧＰゾーンの析出を促進するために、予備時効処理をしても良い。この予備時効処理は、５０〜１００　℃、好ましくは６０〜９０℃の温度範囲に、１　〜２４時間の必要時間保持することが好ましい。また、予備時効処理後の冷却速度は、１　℃／ｈｒ　以下であることが好ましい。
【００４１】
この予備時効処理として、溶体化処理後の焼入れ終了温度を５０〜１００　℃と高くした後に、直ちに再加熱乃至そのまま保持して行う。あるいは、溶体化処理後常温までの焼入れ処理の後に、直ちに５０〜１００　℃に再加熱して行う。
【００４２】
また、連続溶体化焼入れ処理の場合には、前記予備時効の温度範囲で焼入れ処理を終了し、そのままの高温でコイルに巻き取るなどして行う。なお、コイルに巻き取る前に再加熱しても、巻き取り後に保温しても良い。また、常温までの焼入れ処理の後に、前記温度範囲に再加熱して高温で巻き取るなどしてもよい。
【００４３】
更に、室温時効抑制のために、前記予備時効処理後に、時間的な遅滞無く、比較的低温での熱処理　（人工時効処理）　を行い、ＧＰゾーンを更に生成させても良い。前記時間的な遅滞があった場合、予備時効処理後でも、時間の経過とともに室温時効　（自然時効）　が生じ、この室温時効が生じた後では、前記比較的低温での熱処理による効果が発揮しにくくなる。なお、用途や必要特性に応じて、更に高温での人工時効処理や安定化処理を行い、より高強度化などを図ることなども勿論可能である。
【００４４】
次に、本発明Ａｌ合金板の化学成分組成の実施形態につき、以下に説明する。
本発明Ａｌ合金板の基本組成は、上記伸びや組織などの規定、また諸特性を確保するために、過剰Ｓｉ型のＡｌ−Ｍｇ−Ｓｉ系（６０００　系）Ａｌ　合金とする。
【００４５】
パネル成形用としての、成形、パネルに必要な諸特性を確保するために、Ｓｉ：０．４〜１．３％、Ｍｇ：０．２〜１．２％、Ｍｎ：０．０１　〜０．６５％　、Ｃｕ：０．００１〜１．０％を含み、かつＳｉ／Ｍｇ　が質量比で１　以上とした過剰Ｓｉ型のＡｌ−Ｍｇ−Ｓｉ系Ａｌ合金とする。そして、上記組織の規定や諸特性を確保するために、より厳密には、前記規定各成分以外の残部を、Ａｌおよび不可避的不純物とすることが好ましい。なお、本発明での化学成分組成の％　表示は、前記請求項の％　表示も含めて、全て質量％　の意味である。
【００４６】
上記合金元素以外の、Ｃｒ、Ｚｒ、Ｔｉ、Ｂ　、Ｆｅ、Ｚｎ、Ｎｉ、Ｖ　など、その他の合金元素は、基本的には不純物元素である。しかし、リサイクルの観点から、溶解材として、高純度Ａｌ地金だけではなく、６０００系合金やその他のＡｌ合金スクラップ材、低純度Ａｌ地金などを溶解原料として使用して、本発明Ａｌ合金組成を溶製する場合には、これら他の合金元素は必然的に含まれることとなる。したがって、本発明では、目的とする本発明効果を阻害しない範囲で、これら他の合金元素が含有されることを許容する。
【００４７】
各元素の好ましい含有範囲と意義、あるいは許容量について以下に説明する。Ｓｉ：０．４〜１．３％。
Ｓｉは、固溶強化と、塗装焼き付け処理などの、前記低温短時間での人工時効処理時に、ＭｇとともにＧＰゾーンなどの化合物相を形成して、時効硬化能を発揮し、パネルとして１７０ＭＰａ以上の必要強度を得るための必須の元素である。したがって、本発明過剰Ｓｉ型６０００系Ａｌ合金板にあって、プレス成形性やヘム加工性などのパネル成形性や、パネルとして必要な強度、剛性などの諸特性を兼備させるための最重要元素である。
【００４８】
また、低温短時間での人工時効処理時　（パネルへの成形後の塗装焼き付け処理、例えば　１７０℃×２０分の低温時効処理）　時の耐力を１７０ＭＰａ以上という、優れた低温時効硬化能を発揮させるためにも、Ｓｉ／Ｍｇ　を質量比で１．０　以上とし、ＳｉをＭｇに対し過剰に含有させた過剰Ｓｉ型６０００系Ａｌ合金組成とすることが好ましい。
【００４９】
Ｓｉ量が０．４％未満では、前記時効硬化能、更には、各用途に要求される、パネル成形性やパネルとしての諸特性を兼備することができない。一方、Ｓｉが１．３％を越えて含有されると、特にヘム加工性や曲げ加工性が著しく阻害される。更に、溶接性を著しく阻害する。したがって、Ｓｉは０．４　〜１．３％の範囲とする。
【００５０】
Ｍｇ：０．２〜１．２％。
Ｍｇは、固溶強化と、塗装焼き付け処理などの前記人工時効処理時に、ＳｉとともにＧＰゾーンなどの化合物相を形成して、時効硬化能を発揮し、パネルとしての１７０ＭＰａ以上の必要強度を得るための必須の元素である。
【００５１】
Ｍｇの０．２％未満　（質量％　、以下同じ）　の含有では、絶対量が不足するため、人工時効処理時に前記化合物相を形成できず、時効硬化能を発揮できない。このためパネルとして必要な前記必要強度が得られない。
【００５２】
一方、Ｍｇが１．２％を越えて含有されると、プレス成形性や曲げ加工性　（ヘム加工性）　等の成形性が著しく阻害される。したがって、Ｍｇの含有量は、０．２　〜１．２％の範囲で、かつＳｉ／Ｍｇ　が１．０　以上となるような量とする。
【００５３】
Ｃｕ：０．００１〜１．０％
Ｃｕは、本発明の比較的低温短時間の人工時効処理の条件で、Ａｌ合金材組織の結晶粒内へのＧＰゾーンなどの化合物相の析出を促進させる効果がある。また、時効処理状態で固溶したＣｕは成形性を向上させる効果もある。Ｃｕ含有量が０．００１％未満ではこの効果がない。一方、１．０％を越えると、耐応力腐食割れ性や、塗装後の耐蝕性の内の耐糸さび性、また溶接性を著しく劣化させる。このため、耐食性が重視される構造材用途などの場合には０．８％以下、自動車外板用などのパネル用途などの場合には、耐糸さび性の発現が顕著となる０．１％以下の量とすることが好ましい。
【００５４】
Ｍｎ：０．０１　〜０．６５％
Ｍｎには、均質化熱処理時に分散粒子　（分散相）　を生成し、これらの分散粒子には再結晶後の粒界移動を妨げる効果があるため、微細な結晶粒を得ることができる効果がある。前記した通り、本発明Ａｌ合金板のプレス成形性やヘムなどの曲げ加工性は、Ａｌ合金組織の結晶粒が微細なほど向上する。この点、Ｍｎ含有量が０．０１％　未満ではこれらの効果が無い。
【００５５】
一方、Ｍｎ含有量が多くなった場合、溶解、鋳造時に粗大なＡｌ−Ｆｅ−Ｓｉ−（Ｍｎ、Ｃｒ、Ｚｒ）　系の金属間化合物や晶析出物を生成しやすく、破壊の起点となり易いため、Ａｌ合金板の機械的性質を低下させる原因となる。また、特に、加工条件が厳しくなったフラットヘムなどの曲げ加工では、Ｍｎ含有量が０．２５％　を越えた場合、曲げ加工性が低下する。このため、Ｍｎは０．０１〜０．６５％　の範囲とする。
【００５６】
Ｃｒ　、Ｚｒ。
これらＣｒ、Ｚｒの遷移元素には、Ｍｎと同様、均質化熱処理時に分散粒子　（分散相）　を生成し、微細な結晶粒を得ることができる効果がある。しかし、Ｃｒ、Ｚｒも、０．１５％　を越える含有では、前記加工条件が厳しくなったフラットヘム加工ではヘム加工性が低下する。したがって、Ｃｒ、Ｚｒの含有量も、０．２０％　以下に規制することが好ましい。
【００５７】
Ｔｉ　、Ｂ　。
Ｔｉ、Ｂ　は、Ｔｉ：０．１％　、Ｂ：３００ｐｐｍを各々越えて含有すると、粗大な晶出物を形成し、成形性を低下させる。但し、Ｔｉ、Ｂ　には微量の含有で、鋳塊の結晶粒を微細化し、プレス成形性を向上させる効果もある。したがって、Ｔｉ：０．１％　以下、Ｂ：３００ｐｐｍ以下までの含有は許容する。
【００５８】
Ｆｅ。
溶解原料から混入して、不純物として含まれるＦｅは、Ａｌ７Ｃｕ２Ｆｅ、Ａｌ１２（Ｆｅ，Ｍｎ）３Ｃｕ２　、（Ｆｅ，Ｍｎ）Ａｌ６などの晶出物を生成する。これらの晶出物は再結晶粒の核となり、Ｆｅが０．０８％　以上含まれた場合に、結晶粒の粗大化を阻止して、結晶粒を５０μｍ　以下の微細粒とする役割を果たす。しかし、一方で、これらの晶出物は、破壊靱性および疲労特性、更には、前記加工条件が厳しくなった曲げ加工性およびプレス成形性を著しく劣化させる。これらの劣化特性は、Ｆｅの含有量が０．５０％　を越えると顕著になる。このため、含有させる場合のＦｅの含有量は０．５０％　以下のできるだけ少量とすることが好ましい。
【００５９】
Ｚｎ。
Ｚｎは０．５％を越えて含有されると、耐蝕性が顕著に低下する。したがって、Ｚｎの含有量は０．５％以下のできるだけ少量とすることが好ましい。
【００６０】
【実施例】
次に、本発明の実施例を説明する。なお、以下に実施例は実機の板製造ラインを用いて行なった。表１　に示すＡ　、Ｂ　、２　種類の本発明範囲内の過剰Ｓｉ型の６０００系のＡｌ合金鋳塊をＤＣ鋳造法にて溶製し、面削後に４７０ｍｍｔの厚みとして、昇温速度４０°／ｈｒ　にて加熱して５４０　℃×４　時間の均質化熱処理後、表２　に示す各熱間圧延条件で、特に、均質化熱処理後の特定温度までの冷却と、再加熱、そして熱間粗圧延における開始温度を種々変えて熱間圧延した。
【００６１】
なお、表２　において本発明例１　〜５　は全て均質化熱処理後に室温（２５　℃〜３５℃）　まで冷却して、その後、表２　に記載した温度（　℃）　に、記載した時間（ｈｒ）、再加熱し、その温度で、熱間粗圧延を開始した。これに対し、比較例６　、７　は本発明例と同じく、均質化熱処理後に室温（２５　℃〜３５℃）　まで冷却して、その後、表２　に記載した比較的高い温度（　℃）　に、記載した時間（ｈｒ）、再加熱し、その温度で、熱間粗圧延を開始した。比較例８　、９　は、本発明例と違い、均質化熱処理後に比較的高い温度に冷却して、再加熱なしに、その温度で熱間粗圧延を開始した。比較例１０は、常法であり、均質化熱処理後の冷却や再加熱なしに、均質化熱処理後に、その温度で熱間粗圧延を開始した。なお、均質化熱処理後の冷却あるいは再加熱の際の、冷却速度あるいは昇温速度は、いずれも４０°／ｈｒ　とした。
【００６２】
熱間粗圧延は、リバース式粗圧延機を用いて、５　回のリバース式パスによって粗圧延した。また、続く熱間仕上げ圧延では、量産に用いる４　段４　タンデム式の仕上げ圧延機列を用いて（４回のパスによって）　仕上げ圧延して、５ｍｍ　板厚の熱延板としてコイル化した。
【００６３】
これら熱間仕上げ圧延上がりの状態で、各々複数の試験片を採取し、ＳＴ方向断面のミクロ組織を１０００倍のＳＥＭ　にて観察した。そして、加工組織　（未再結晶組織）　主体の組織か、再結晶粒組織主体の組織かを判別した。表２　には、均一な加工組織も、再結晶粒組織が混在するが加工組織主体の組織も加工組織として記載する。同様に、均一な再結晶粒組織も、加工組織が混在するが再結晶粒組織主体の組織も再結晶粒組織として記載する。
【００６４】
更に、この熱延板の状態での、熱延板表面組織中に析出したＭｇ２Ｓｉ　金属間化合物の、平均粒径　（μｍ）と、面積率（％）　を前記した測定方法で算出した。これらの結果を表３　に示す。
【００６５】
その後、各熱間圧延板　（コイル）　を冷間圧延し、共通して厚さ１．０ｍｍ　のＡｌ合金冷延板　（コイル）　を作成した。
【００６６】
更に、上記各冷延板　（冷延コイルから採取）　を以下の同じ条件で調質処理した。先ず、上記冷延板を５７０　℃に保持した空気炉に投入し、各試験片が５５０　℃の溶体化処理温度に到達した時点で１０秒保持し、８０℃の温水に焼き入れする処理を行った。前記焼入れ処理の際の冷却速度は２００　℃／　秒とし、焼入れ終了温度　（焼入れ温度）　は共通して８０℃とし、焼入れ後にこの温度で２　時間保持する予備時効処理　（保持後は冷却速度０．６　℃／ｈｒ　で徐冷）　を行った。
【００６７】
これら調質処理後の各Ａｌ合金板から試験用の幅５００ｍｍ　×長さ５００ｍｍ　の供試板　（ブランク）　を複数枚切り出し、調質処理後に十分室温時効したＡｌ合金板がプレス成形されることを想定して、前記調質処理後　４カ月間　（１２０　日間）　の室温時効後の、各供試板の平均結晶粒径、圧延方向に対し０　°、４５°、９０°の各方向の平均のＡＳ耐力　（σ０．２　、ＭＰａ）および伸び　（δ、％）を測定した。これらの結果を表３　に示す。供試板の平均結晶粒径は前記した測定方法による。
【００６８】
なお、耐力、伸び測定のための引張試験はＪＩＳ　Ｚ　２２０１にしたがって行うとともに、試験片形状はＪＩＳ　５　号試験片で行った。また、クロスヘッド速度は５ｍｍ／分で、試験片が破断するまで一定の速度で行った。
【００６９】
また、前記室温時効した供試板を、自動車パネルとしてプレス成形されることを模擬して、室温と３００　℃の高温での張出成形試験を各々行い、張出成形性と成形後の肌荒れ性を各々評価した。これらの結果を表３　に示す。
【００７０】
室温での張出成形試験の条件は、前記供試板　（ブランク）　を、中央部に一辺が３００ｍｍ　で高さが３０ｍｍと高い角筒状の張出部と、この張出部の四周囲に平坦なフランジ部　（幅３０ｍｍ）　を有するハット型のパネルに、メカプレスにより、ビード付き金型を用いて張出成形した。しわ押さえ力は４９ｋＮ、潤滑油は一般防錆油、成形速度は２０ｍｍ／　分の同じ条件で３　回行い、３　回とも成形ハット型パネルの張出部角部などに割れがなく正常に成形できた例を〇、少なくとも１　回は割れが生じて成形できなかったものを×として評価した。
【００７１】
３００　℃での張出成形試験は、前記供試板　（Φ３００ｍｍ　の円形ブランク）　を３００　℃に加熱した後、Φ２００ｍｍ　球頭ポンチにより、成形速度１ｍｍ／ｓｅｃ　、無潤滑および材料流入が無いしわ押さえ、などの条件で張出成形を行い、成形品の肌荒れ性の評価を行なった。
【００７２】
成形品の肌荒れ性の評価は、上記室温および３００　℃での張出成形試験の、各々の成形品表面の外観を目視観察し、前記３　回（３個）　の成形品表面に、３　個とも全て肌荒れが生じていないものを〇、１　個でも著しい肌荒れが生じているものを×と評価した。なお、著しい肌荒れではないが、軽い研削等の手入れで除去可能な軽度の肌荒れが１　個以上生じているものは△と評価した。
【００７３】
更に、人工時効処理能を調査するため、前記プレス成形された成形品から供試板を採取して、１７０　℃×２０分の低温短時間の人工時効硬化処理し、処理後の各供試板の前記平均の耐力　（ＡＢσ０．２　、ＭＰａ）を測定した。これらの結果も表３　に示す。
【００７４】
表２　、３　から明らかな通り、本発明組成範囲内である過剰Ｓｉ型６０００系Ａｌ合金鋳塊を、５００　℃以上の温度で均質化熱処理後に一旦室温まで冷却し、その後３５０　〜４７０　℃の温度に再加熱して、この比較的低い温度で熱間圧延を開始した発明例１　〜５　は、熱間圧延終了後のＡｌ合金熱延板組織中に、平均粒径が１．０　μｍ　以上の粗大なＭｇ２Ｓｉ　金属間化合物が面積率で１ｍｍ２当たり０．６％以上析出している。この結果、続く冷間圧延および溶体化焼き入れ処理後の平均結晶粒径を２０μｍ　以下の微細な結晶粒とすることができている。
【００７５】
このような発明例１　〜５　は、前記　４カ月間　（１２０　日間）　の室温時効後でも、張出成形性に優れ（３００℃での張出成形性も含め）　、上記室温および３００　℃の高温での張出成形試験の成形品に、肌荒れが生じておらず、室温および高温での成形品の表面性状は著しく優れている。また、人工時効硬化処理後のＡＢ耐力も１９０ＭＰａ以上と高く、時効硬化性などの特性にも優れている。
【００７６】
発明例１　〜５　の前記張出成形の試験条件と評価は、自動車アウタパネルなどの大型パネルなど、実際のより厳しい加工条件での張出成形性の評価につながるものである。したがって、発明例１　〜５　は、実際の張出成形や絞り成形などのプレス成形で、張出高さや張出面積などが大型化しても、張出成形性が優れ、十分加工できることを示している。また、特に、３００　℃以上などの高温での成形では室温成形よりも、成形品に著しく肌荒れ性が生じやすい。このため、平均結晶粒径を２０μｍ　以下に微細化させた発明例１　〜５　が、高温成形における成形品の肌荒れを抑制したことの意義は大きい。
【００７７】
なお、仕上げ圧延の終了温度が３００　℃の発明例３　の場合、熱間圧延終了時に再結晶化が進んだ組織となり、実質的に加工組織とすることができず、プレス成形時の肌荒れが若干生じており、他の実質的に加工組織となっている発明例に比して、若干肌荒れ性が劣っている。
【００７８】
これに対し、比較例６　、７　は本発明例と同じく、均質化熱処理後に室温（２５　℃〜３５℃）　まで冷却しているものの、その後の再加熱温度と、熱間粗圧延開始温度が高過ぎ、熱間圧延終了後のＡｌ合金熱延板組織中のＭｇ２Ｓｉ　金属間化合物が　（平均粒径が）１．０μｍ　未満と小さく、その面積率も０．６％未満と小さい。この結果、続く冷間圧延および溶体化焼き入れ処理後の平均結晶粒径が２０μｍ　を超えて、比較的大きくなっている。このレベルでも一応微細な結晶粒であるので、張出成形は可能であり、人工時効硬化処理後のＡＢ耐力も１９０ＭＰａ以上と高いものの、上記室温および３００　℃の高温での張出成形試験での成形品に肌荒れが生じており、成形品の表面性状は発明例に比して劣っている。
【００７９】
この点は、均質化熱処理後に比較的高い温度に冷却して、再加熱なしに、その温度で熱間粗圧延を開始した比較例８　、９　や、常法であり、均質化熱処理後の冷却や再加熱なしに、均質化熱処理後に、その温度で熱間粗圧延を開始した比較例１０も同様である。これら比較例６　、７　、８　、９　の平均結晶粒径は、通常は微細結晶粒とされる２２〜２６μｍ　程度である。にもかかわらず、発明例１　〜５　の２０μｍ　以下の微細結晶粒に比して、大型パネル成形時における上記室温および３００　℃の高温での肌荒れ性が劣っており、大型パネル成形時や高温成形時などにおける、平均結晶粒径が２０μｍ　以下であることの臨界的な意義が分かる。
【００８０】
【表１】
2004124213.tif 000002
【００８１】
【表２】
2004124213.tif 000003
【００８２】
【表３】
2004124213.tif 000004
【００８３】
【発明の効果】
本発明によれば、溶体化および焼き入れ処理後の平均結晶粒径を更に２０μｍ　以下と微細化させて、常温乃至高温パネル成形時の肌荒れを防止した過剰Ｓｉ型６０００系Ａｌ合金板およびその製造方法を提供することができる。しかも、このＡｌ合金板を従来の板製造工程を大きく変更せずに製造することができる。したがって、６０００系Ａｌ合金板のパネル成形用途への拡大を図ることができる点で、多大な工業的な価値を有するものである。